(57)【要約】【課題】  サンバイザやシートベルトなどの自動車内装材に用い、接着後に変形や割れが生じにくく、注意書きを誤読されるおそれが少ない自己消火性の注意書きラベルを提供する。  【解決手段】  厚さが５０μｍ以下である表面処理を施したフィルム層と、該フィルム層の上方に形成する良好な耐候性の印字層と、該フィルム層の下方に形成する流動開始温度を９０〜１２０℃に調整した接着層とを備え、前記接着層は熱可塑性または熱反応性樹脂に加えて難燃剤、酸化防止剤および紫外線吸収剤を含有する。  【選択図】図４
2014238521.tif 000002
【特許請求の範囲】
【請求項１】
軟質のプラスチックまたは織布表皮上に貼り付ける自己消火性の注意書きラベルであって、厚さが５０μｍ以下である表面処理を施したフィルム層と、該フィルム層の上方に形成する良好な耐候性の印字層と、該フィルム層の下方に形成する流動開始温度を９０〜１２０℃に調整した接着層とを備え、前記接着層は熱可塑性または熱反応性樹脂に加えて難燃剤、酸化防止剤および紫外線吸収剤を含有し、接着温度１２０〜１４０℃および圧力０.８〜１.２ｋｇ／ｃｍ２で３〜５秒間プレスして被接着体に貼り付ける自動車内装材用の注意書きラベル。
【請求項２】
シートベルトに貼り付ける自己消火性の注意書きラベルであって、接着温度が１７０〜１９０℃および圧力０.８〜１.２ｋｇ／ｃｍ２で７〜１０秒間プレスして被接着体に貼り付ける請求項１記載の注意書きラベル。
【請求項３】
硬質のプラスチック表皮上に貼り付ける自己消火性の注意書きラベルであって、厚さが５０μｍ以下である表面処理を施したフィルム層と、該フィルム層の上方に形成する良好な耐候性の印字層と、該フィルム層の下方に形成する流動開始温度を９０〜１２０℃に調整した接着層とを備え、前記接着層は熱可塑性または熱反応性樹脂に加えて酸化防止剤および紫外線吸収剤を含有し、接着温度１１０〜１３０℃および圧力２.３〜２.７ｋｇ／ｃｍ２で４〜８秒間プレスして被接着体に貼り付ける自動車内装材用の注意書きラベル。
【請求項４】
印字層の耐久性を向上するために、該印字層の上にオーバーコート層を形成する請求項１または３記載の注意書きラベル。
【請求項５】
厚さが５０μｍ以下である基材フィルムの両面にコロナ処理または易接着処理を施してから、該基材フィルムの表面に印字層を形成し、ついで該フィルムの裏面に接着層を形成した後に自然乾燥または加熱脱脂処理を施し、さらにラベル単位の打ち抜き加工と同時またはその後に、ラベル周辺にわたって５ｍｍ以下の間隔でノッチを入れた千切れ加工を行う自動車内装材用の注意書きラベルの製造法。
【請求項６】
基材フィルムが、着色フィルム、ＥＶＯＨ樹脂フィルム、アルミ蒸着フィルム、２層ラミネートフィルムまたは千切れ加工フィルムである請求項５記載の製造法。
【請求項７】
印字層は、インクジェット法、スクリーン印刷法、オフセット印刷法、グラビア印刷法またはフレキソ印刷法によって形成され、該印字層として、基材フィルムに白ベタ層を塗膜した後に、黒色や多色の文字および／またはピクトグラム、模様や図柄を印刷する請求項５記載の製造法。
【請求項８】
接着層は、１１０〜１４０℃で接着できるポリエステル系、ポリウレタン系、ポリオレフィン系、ポリアミド系またはこれらの混合樹脂からなり、スクリーン印刷法、オフセット印刷法、グラビア印刷法、フレキソ印刷法またはロールコーターによって形成される請求項５記載の製造法。
【請求項９】
千切れ加工において、ノッチの平面形状はＩ字形、Ｖ字形、半円形または円形であり、ノッチ長さは１.０ｍｍ以下であって、ノッチ下端がフィルム層を越えて接着層内に位置する請求項５記載の製造法。
【発明の詳細な説明】
【技術分野】
【０００１】
本発明は、サンバイザやシートベルトなどの自動車内装材に用い、接着後に変形や割れが生じにくく、注意書きを誤読されるおそれが少ない自己消火性の注意書きラベルとその製造法に関する。
【背景技術】
【０００２】
注意書きラベル（コーションラベル）は、本出願人が出願した特許第４１７４１２０号の自動車用のサンバイザにおいて、樹脂融着体として既に存在する。この注意書きラベルは、厚さ１００μｍのＰＥＴフィルムを離型フィルムとして用い、スクリーン印刷法によって、規定の使用説明などを印刷した印字層、該印字層よりも伸縮性に富む中間層および難燃剤を添加した接着層の順に積層する。この注意書きラベルは、加熱・加圧によってサンバイザ表皮の織布地に転写される。     
【０００３】
また、本出願人が出願した実用新案第３１２７９７７号に開示の個別表示体は、注意書きラベルの一構成層としてプラスチックフィルムを介在させる。このプラスチックフィルムは、使用説明文などを印刷した図柄層の上方に位置させ、オーバーコート層の役目を有する。この個別表示体は、表面のプラスチックフィルムが耐摩耗性であることにより、注意書きラベル自体が高耐磨耗性になっている。
【先行技術文献】
【特許文献】
【０００４】
【特許文献１】特許第４１７４１２０号公報
【特許文献２】実用新案第３１２７９７７号公報
【発明の概要】
【発明が解決しようとする課題】
【０００５】
特許第４１７４１２０号に開示の注意書きラベルは全層が樹脂層であるので、ラベル接着後の表皮生地を引き伸ばしてサンバイザ芯材に被せる作業を行う際に、該ラベルの変形や割れが生じやすく、特にラベルの樹脂のＴｇ温度以下の低温環境下で発生しやすい。このように過度な変形や割れが生じたラベルを貼り付けたサンバイザがそのまま流出した場合には、自動車の運転者が印字部分を誤読するおそれがある。
【０００６】
この種の注意書きラベルをＰＶＣシート製のサンバイザに貼り付けると、自動車内が高温になった際に、ＰＶＣ表皮中の可塑剤がラベルの印字層まで移行しやすく、その印字を滲ませて視認困難になる場合がある。また、この注意書きラベルを織布製のサンバイザに貼り付け、その織布表皮が分散染料や昇華染料などの染着力の弱い染料で着色されていると、自動車内が高温になった際に、これらの染料が印字層まで移行しやすく、その印字層が変色し、視認困難になる場合もある。   
【０００７】
一方、この注意書きラベルに自己消火性ラベルを付与するために、接着層中に可塑剤系の難燃剤を添加すると、その難燃剤が印字層まで移行しやすく、その印字層に粉吹きがランダムに発生し、視認困難になる場合がある。また、自己消火性を得るための難燃剤が水溶性であると、水を含んだ布地で印字層を過度に拭き洗いすると、その難燃剤が溶解し、注意書きラベルの接着性が低下してしまい、繰り返しの拭き洗いによってはラベルが剥がれる場合もある。この注意書きラベル自体は遅燃性であるので、規格の最低値に近い自己消火性である織布製のシートベルトやサンバイザであると、この注意書きラベルを接着することで自己消火性を失ってしまうこともある。
【０００８】
実用新案第３１２７９７７号に開示の注意書きラベルは、芯材への被せ作業に変形や割れが生じることは少ないけれども、ＰＣ表皮中の可塑剤、織布表皮中の分散染料や昇華染料または接着層中の可塑剤系難燃剤が印字層まで移行する問題は回避することができない。一般に、自動車内装材用の注意書きラベルは、自動車メーカーの過失責任が問われないように、接着後には容易に剥がせず、何かに引っ掛かった際にも剥がれずに千切れることが必要であり、この配慮を従来の注意書きラベルは欠いている。
【０００９】
本発明は、自動車内装材用の注意書きラベルに関する前記の問題点を改善するために提案されたものであり、中間フィルム層の介在によってラベルに変形や割れが生じにくくなり、且つＰＶＣ表皮中の可塑剤、織布表皮中の分散染料や昇華染料、硬質プラスチック表皮中の染料またはラベル接着層中の可塑剤系の難燃剤などが印字層へ移行することを阻止することにより、誤読の危険性を回避する注意書きラベルを提供することを目的としている。本発明の他の目的は、ラベル周辺に千切れ加工を行うことにより、接着後のラベルを故意に剥がそうとしても全部剥がれることがなく、自動車メーカーの過失責任が問われることが少ない注意書きラベルを提供することである。
【課題を解決するための手段】
【００１０】
本発明に係る自動車内装材用の注意書きラベルは、自己消火性であって軟質のプラスチックまたは織布表皮上に貼り付けることが可能である。この注意書きラベルは、厚さが５０μｍ以下である表面処理を施したフィルム層と、該フィルム層の上方に形成する良好な耐候性の印字層と、該フィルム層の下方に形成する流動開始温度を９０〜１２０℃に調整した接着層とを備え、前記接着層は熱可塑性または熱反応性樹脂に加えて難燃剤、酸化防止剤および紫外線吸収剤を含有し、接着温度１２０〜１４０℃および圧力０.８〜１.２ｋｇ／ｃｍ２で３〜５秒間プレスして被接着体に貼り付ける。
【００１１】
本発明の注意書きラベルは、自己消火性であってシートベルトに貼り付けることが可能である。この注意書きラベルは、接着温度が１７０〜１９０℃および圧力０.８〜１.２ｋｇ／ｃｍ２で７〜１０秒間プレスして被接着体に貼り付ける。
【００１２】
本発明の注意書きラベルは、自己消火性であって硬質のプラスチック表皮上に貼り付けることが可能である。この注意書きラベルは、厚さが５０μｍ以下である表面処理を施したフィルム層と、該フィルム層の上方に形成する良好な耐候性の印字層と、該フィルム層の下方に形成する流動開始温度を９０〜１２０℃に調整した接着層とを備え、前記接着層は熱可塑性または熱反応性樹脂に加えて酸化防止剤および紫外線吸収剤を含有し、接着温度１１０〜１３０℃および圧力２.３〜２.７ｋｇ／ｃｍ２で４〜８秒間プレスして被接着体に貼り付ける。
【００１３】
本発明の注意書きラベルにおいて、印字層の耐久性を向上するために、該印字層の上にオーバーコート層を形成すると好ましい。
【００１４】
本発明に係る注意書きラベルの製造法では、厚さが５０μｍ以下である基材フィルムの両面にコロナ処理または易接着処理を施してから、該基材フィルムの表面に印字層を形成し、ついで該フィルムの裏面に接着層を形成した後に自然乾燥または加熱脱脂処理を施こす。さらに、ラベル単位の打ち抜き加工と同時またはその後に、ラベル周辺にわたって５ｍｍ以下の間隔でノッチを入れた千切れ加工を行い、このノッチはラベル印字部と大きく接触しないことが望ましい。
【００１５】
本発明の注意書きラベルの製造法において、基材フィルムが、着色フィルム、ＥＶＯＨ樹脂フィルム、アルミ蒸着フィルム、２層ラミネートフィルムまたは千切れ加工フィルムであると好ましい。印字層は、スクリーン印刷法、オフセット印刷法、グラビア印刷法またはフレキソ印刷法によって形成され、該印字層として、基材フィルムに白ベタ層を形成した後に、黒色や多色の文字および／またはピクトグラム、模様や図柄を印刷すると好ましい。接着層は、１１０〜１４０℃で接着できるポリエステル系、ポリウレタン系、ポリオレフィン系、ポリアミド系またはこれらの混合樹脂からなり、スクリーン印刷法、インクジェット法、オフセット印刷法、グラビア印刷法、フレキソ印刷法またはロールコーターによって形成されると好ましい。また、千切れ加工において、ノッチの平面形状はＩ字形、Ｖ字形、半円形または円形であって、ノッチ長さまたは大きさは１.０ｍｍ以下で、好ましくは０.５ｍｍ以下であり、ノッチ下端がフィルム層を越えて接着層内に位置すると好ましい。
【発明の効果】
【００１６】
本発明に係る注意書きラベルは、フィルム層の厚みが５０μｍ以下であることにより、ラベル熱接着時の熱伝導が良化するので接着温度の降下および接着時間を短縮でき、プラスチック表皮のＰＶＣシートやＰＰリッドなどの変形および割れが少なくなる。本発明の注意書きラベルは、熱転写機の電力消費を減らすこともできる。
【００１７】
本発明の注意書きラベルにおいて、接着層は、耐熱性、耐湿性、耐光性、耐湿冷熱サイクル性などの接着性評価について各種の性能の低下がない。このため、本発明の注意書きラベルを自動車内装材用途として使用できる。本発明の注意書きラベルは、基材フィルムがそのままフィルム層という構成層となるため、従来の注意書きラベルのような離型フィルムを剥離する作業が不要になり、剥離した離型フィルムのゴミを皆無にすることができ、環境維持に関するメリットが大きい。   
【００１８】
本発明の注意書きラベルは、ラベル周辺にＩ字形やＶ字形などのノッチを連続形成する千切れ加工を行うことにより、ラベル接着後には容易に剥がれず、何かに引っ掛かった際や接着後のラベルを故意に剥がそうとした場合に、全部剥がれずにノッチで千切れやすくなる。この結果、本発明の注意書きラベルを内装材の所定個所に接着した自動車では、自動車メーカーの過失責任が問われることが少ない。   
【図面の簡単な説明】
【００１９】
【図１】本発明に係る注意書きラベルを拡大して示す断面図である。
【図２】基材フィルムに形成した印字層と接着層を示す概略断面図である。
【図３】印字層と接着層を有する基材フィルムを打ち抜き加工する状態を示す概略断面図である。
【図４】本発明に係る注意書きラベルを示す平面図である。
【図５】注意書きラベルの別の例を示す平面図である。
【図６】注意書きラベルのさらに別の例を示す平面図である。
【図７】注意書きラベルを自動車のサンバイザに取り付けた状態を例示する自動車内部の部分側面図である。
【図８】注意書きラベルを自動車のシートベルトに取り付けた状態を例示する概略斜視図である。
【発明を実施するための形態】
【００２０】
本発明を図面に基づいて説明すると、本発明の注意書きラベル１は、コーションラベルとも称し、自動車の各部品に関する使用説明や使用上の注意点などを記述したラベルであり、シートベルト、サンバイザ、トランクデッキ、フロアー、ドアトリムなどの所定の個所に接着する。注意書きラベル１は、通常、単純矩形、面取り矩形または円形の平面形状であり、所望に応じて他の特殊な平面形状にすることも可能である。
【００２１】
注意書きラベル１は、図１に示すように、フィルム層２を印字層３と接着層５の間に挟み込んだ態様を有し、所望に応じて印字層５の上にオーバーコート層（図示しない）を形成してもよい。フィルム層２は、通常、図２に示すように長寸の基材フィルム６または枚葉のフィルムからなり、最終の打ち抜き加工によって所定の平面形状のフィルム層２に成形する。
【００２２】
フィルム層２になる基材フィルム６は、注意書きラベル１を熱接着した後の違和感を減らすため、厚さが５０μｍ以下、好ましくは１６〜３８μｍであることが望ましい。基材フィルム６は、印字層３、接着層５との接着が強いことを要するため、該フィルムの片面または両面にコロナ処理または易接着処理の加工を施すことが望ましい。基材フィルム６の素材は、一般に、耐熱性が高くてガスバリア性も高いものが好ましい。
【００２３】
基材フィルム６として、注意書きラベル１の乾燥工程で特に高い耐熱性を要する場合には、ポリイミドなどの高耐熱性フィルムを使用すればよい。基材フィルム６に特に高いガスバリア性を要する場合には、ＥＶＯＨ樹脂のような高バリア性フィルムまたはアルミ蒸着フィルムなどを使用すればよい。また、基材フィルム６として、通常の単層フィルムのほかに、２層ラミネートフィルムや、白色や有色のフィルムを使用することも可能である。基材フィルム６自体に千切れ加工などの加工を施してあってもよい。   
【００２４】
基材フィルム６の表面処理は、コロナ放電法による処理であっても、水溶性樹脂を含む水性配合液を塗布する易接着処理であってもよい。易接着層の厚みが０.５μｍ以下であれば、基材フィルム６の柔軟性や触感に影響を及ぼさない。水溶性樹脂は、いわゆる水分散性樹脂も包含し、ポリウレタン系樹脂、ポリエステル系樹脂またはアクリル樹脂の内から少なくとも１種選択すればよい。水溶性のポリウレタン系樹脂としては、トリレンジイソシアネート，キシレンジイソシアネート，ジフェニルメタンジイソシアネートのようなジイソシアネート成分と、エチレングリコール，プロピレングリコール，１,４−ブタンジオール，１,６−ヘキサンジオールのようなジオール成分との反応物などが例示できる。水溶性のポリエステル系樹脂として、テレフタル酸，フタル酸，イソフタル酸のような多価カルボン酸成分と、エチレングリコール，プロピレングリコールのようなジオール成分との反応物などが例示できる。
【００２５】
一方、基材フィルム６を製造するには、ポリエステルを予備結晶化後に本乾燥してから、Ｔダイを有する押出し機を用いて押し出し、高温のドラム上で急冷固化して無定形のシートにすればよい。得たシートをロール間で縦方向に延伸し、得た一軸延伸フィルムの片面または両面に前記の水性配合液を塗布し、ついで乾燥しながらテンターに導いて横延伸を施し、さらに熱処理を行って易接着処理の二軸延伸ポリエステルフィルムを得る。
【００２６】
印字層３は、基材フィルム６の表面に形成され、該印字層を接着層５の形成前に形成することが望ましい。印字層３は、インクジェット法、オフセット印刷法、グラビア印刷法、スクリーン印刷法、フレキソ印刷法などの印刷法で形成すればよい。印字層３の印刷方式は、ロールｔｏロール方式が望ましく、枚葉での印刷も可能である。   
【００２７】
印字層３のインクは、市販の各印刷用インクを使用することができ、該インクは自動車内装用途のために、耐光性が良く且つ加水分解しにくいものが望ましい。印字層３のインクは、市販の各印刷用インク用の架橋剤を併用し、インク膜性能を改質させてもよい。印字層３は、一般に、基材フィルム６に白ベタ塗膜層を印刷した後に、ピクトグラム７（図４）、カラー印字および／または黒文字９（図４）などを印刷して形成すればよく、該印字層を連続印刷法または多色印刷法によって印刷することが可能である。印字層３では、注意書きラベル１のデザインによって、白ベタ塗膜層を省略することもできる。
【００２８】
所望に応じて、オーバーコート層（図示しない）を印字層３の上に積層してもよく、これによって印字層３の耐久性つまり耐エタノール摩擦や耐乾式摩擦などの性能を向上させる。このオーバーコート層には、印字層まで移行しにくいシリコン樹脂を使用するかまたは一部添加することにより、熱接着時にゴミの付着を防ぎ、さらにＰＶＣシートと接触した際に可塑剤によるブロッキングを防ぎ、さらに枚葉の注意書きラベルについて、該ラベルを束に箱付めした際にラベル同士がブロッキングすることを防止する。印字層まで移行しにくいシリコンとは、高分子シリコンであって触媒や架橋剤などで改質できるものを選定し、例えば、カルボキシル変性シリコンなどである。   
【００２９】
接着層５は、印字層３を形成した後に、基材フィルム６の裏面つまり印字層３の逆面に形成する。接着層５は、オフセット印刷法、グラビア印刷法、フレキソ印刷法のような印刷法または各種のコーターなどのフィルム加工で形成すればよく、好ましくは層厚を付与しやすいスクリーン印刷法を用いる。
【００３０】
接着層５は、自動車内装材の用途に応じて樹脂組成を適宜変更することにより、該接着層をＰＶＣシート、ファブリックシートのようなサンバイザやシートベルトなどにおける軟質表皮、またはＡＢＳ、ＰＰ、ＰＣ、ＰＣ−ＡＥＳシートのようなサンバイザ、トランクデッキ、フロアーやドアトリムなどにおける硬質表皮のいずれにも適用できる。接着層５は、流動開始温度が９０〜１２０℃であって１２０℃〜１４０℃で接着できるポリエステル系、ポリウレタン系、ポリオレフィン系、ポリアミド系などの液体または粉末の樹脂からなり、複数の樹脂を混合してもよい。
【００３１】
難燃剤は、注意書きラベル１に自己消火性を付与するために接着層５に添加し、軟質表皮用のラベルの接着層５には必要であり、硬質表皮用のラベルの接着層５のように表皮自体が難燃性であれば添加不要の場合もある。難燃剤は、耐候性が良好であって印字層３への移行および水への溶解が少ないことが望ましく、リン酸トリフェニルなどのリン酸エステル系の難燃剤は、人体への有害性が懸念されるために規制量以上添加せず、ハロゲン系の難燃剤はダイオキシンが発生し且つ残留性が高いので使用しない。好適な難燃剤として、ポリリン酸アンモニウム、水酸化アルミニウムのような無機物、規制量以下のリン酸エステルなどが例示できる。   
【００３２】
接着層５に添加する酸化防止剤は、接着層５の劣化変性を防止するために加える。酸化防止剤は、接着層５の樹脂の一部が熱や光によって酸素と結合して過酸化物を造り、この過酸化物が分解することによる変質について、過酸化物を造るラジカル連鎖を防いだり、過酸化物自体を分解する。この酸化防止剤は、印字層３への移行が少ないことが望ましく、人体への有害性が懸念されるために規制量以上添加しない。好適な酸化防止剤として、ヒンダードフェノール、アルキルフェノール、アルキレンビスフェノールなどが例示できる。
【００３３】
接着層５に添加する紫外線吸収剤は、接着層の耐用年数を数倍高めるために加える。紫外線吸収剤は、該接着層５の樹脂に作用して分子結合を破壊して劣化を起こす紫外線のエネルギーを吸収し、そのエネルギーを紫外線吸収剤分子の内部変化で消費してしまう。この紫外線吸収剤は、印字層３への移行が少ないことが望ましく、人体への有害性が懸念されるために規制量以上添加しない。好適な紫外線吸収剤として、ベンゾトリアゾール、サリチル酸エステル、ヒドロキシベンゾフェノンなどが例示できる。
【００３４】
注意書きラベル１では、基材フィルム６が比較的薄くなることにより、熱転写機の電力消費を減らすことができる。注意書きラベル１は、接着層５を薄くできることにより、該接着層に含まれるＶＯＣ（揮発性有機化合物）量を減らし、熱接着の作業環境を改善できる。
【００３５】
得た注意書きラベル１の脱脂は、接着層５の形成後の自然乾燥で不十分である場合には、加熱脱脂処理も可能である。加熱脱脂処理は、基材フィルム６の熱特性、印字層３および接着層５の熱特性を考慮して脱脂条件を選定することを要する。例えば、基材フィルム６がＰＥＴフィルムであれば、Ｔｇ温度以下の７０℃前後が望ましい。   
【００３６】
注意書きラベル１は、自動車内装材用途であるので、製造過失責任を問われないために、ラベル接着後には剥がれず、何かに引っ掛かった際や故意に剥がそうとした場合に剥がれずに千切れることが必要である。このため、基材フィルム６に多数の印字層３と接着層５を形成した後に、その積層体８（図２）を個々のラベルに打ち抜き加工する際に、その打ち抜き加工と同時または打ち抜き加工の後に千切れ加工を施すと好ましい。千切れ加工は、図４に例示するように、多数のノッチ１４をラベル周辺にわたって５ｍｍ以下の間隔で設ける加工である。   
【００３７】
注意書ラベル１は、ラベル周辺に設けた多数のノッチ１４により、ラベル接着後には剥がれずに部分的に千切れやすくする。各ノッチ１４の長さ、間隔および形状は、注意書きラベル１の大きさによって調整し、部分的に間隔や形状を変更することも可能である。ノッチ１４をラベル周辺で長さ１.０ｍｍ以下で５ｍｍ間隔にするのは、平面５×１０ｃｍ以上の注意書きラベル１の場合であり、それ以下の平面のラベルでは５ｍｍ以下の間隔でノッチ１４を入れる。ノッチ１４の間隔が広すぎると千切れる面積が広くなって剥がれやすくなるため、ノッチ間隔は５ｍｍ以下であることが望ましい。
【００３８】
各ノッチ１４の平面形状は、図４のようなＩ字形ノッチ、図５のようなＶ字形ノッチ１６などである。これらのノッチ形状のほかに、ノッチに準じる他の方法として、穿孔加工または特殊形状の千切れ加工などを行ってもよい。千切れ加工は、ラベル枚葉化を行う打ち抜き加工前に行うことも可能である。ノッチ１４は、図４や図５に示すように、注意書きラベル１のどの個所から剥がそうとしても、その個所で部分的に千切れるように注意書きラベル周辺のすべてに設けることが望ましい。
【００３９】
各ノッチ１４の形状は、注意書きラベル１の接着後に、該ラベルの印字部に目立つ跡が残らないものを選定する。また、各ノッチ１４の長さについても、注意書きラベル１の接着後に、該ラベルの印字部においてノッチが目立たない長さである１.０ｍｍ以下程度にすると好ましい。ノッチ１４，１６は、注意書きラベル１(図４)、２８(図５）に示すように、ラベル印字部と非接触であるのが一般的であるが、注意書きラベル３２(図６）に示すように、ラベル印字部である黒枠と接触していてもよい。
【００４０】
注意書きラベル１を自動車内装材へ接着するには、市販のホットプレス機を用いて熱接着加工を行う。例えば、軟質の表皮素材への熱接着加工は、１２０〜１４０℃、圧力０.８〜１.２ｋｇ／ｃｍ２で３〜５秒間で接着可能であり、従来よりも短時間で接着できる。また、硬質表皮への熱接着加工は、上ゴテ、下ゴテともに１１０〜１３０℃、圧力２.３〜２.７ｋｇ／ｃｍ２で４〜８秒間で接着可能であり、従来よりも低温で短時間接着が可能である。前記の熱接着加工条件は目安であり、ラベル１の素材および被接着体に応じて、加工条件を変更して最適な条件を選定する。例えば、シートベルトへの熱接着加工は、１７０〜１９０℃および圧力０.８〜１.２ｋｇ／ｃｍ２で７〜１０秒間で熱接着し、接着力が弱い場合に再プレスすればよい。
【００４１】
注意書ラベル１は、接着層５における耐熱性、耐湿性、耐光性、耐湿冷熱サイクル性などの接着性評価について、各種の性能の低下が殆どないため、自動車内装材用途として使用できる。この接着性評価は、試験後の外観観察の他、セロファンテープを貼り付け、９０°の方向に強制的に剥がす方法で、浮きや剥がれがあるか否かによって判定する。この評価法は、ＪＩＳ  Ｋ  ５６００  塗料の機械的物質  付着性（クロスカット法）に準拠する。注意書ラベル１は、フィルム層６が比較的薄いことから、ラベル全体の熱伝導性が良化することで接着力が向上するため、接着層５の厚みが３０〜５０μｍのように薄くなり、ラベル全体を薄くすることが可能である。
【実施例１】
【００４２】
次に、本発明を実施例に基づいて説明するが、本発明は実施例に限定されるものではない。図２に示す基材フィルム６は、透明であって厚さ５０μｍ、長さ１０００ｍのロール状ポリエステルフィルムである。基材フィルム６は、アミノ樹脂に水性ポリウレタン系樹脂を加えた水性配合液によって易接着処理を施す。易接着処理において、基材フィルム６はロール間で縦方向に延伸され、得た一軸延伸フィルムの両面にロールコータによって前記の水性配合液を厚みが０．２μｍとなるように塗布し、ついで乾燥しながらテンターに導いて横延伸を施し、さらに熱処理を行って二軸延伸ポリエステルの基材フィルム６を得る。
【００４３】
基材フィルム６の印字層側には、易接着層の上に、コーティングによって帯電防止層を設け、その面におけるインクの糸曳きを防止する。同時に、フィルム６の接着層側にも、コーティングによって帯電防止層を形成し、印刷機や乾燥機に接触する接着層側が帯電して該フィルムの流れや排出が不安定になることを防止する。次に、印字層３を基材フィルム６の上に形成し、該印字層として、黒インクは市販のウレタンプリポリマー、ポリエステル系樹脂およびカーボンブラック顔料からなる。この熱架橋型ペーストをスクリーン版によって印刷・乾燥し、厚さ４〜８μｍになるピクトグラム７、黒文字９、黒色説明文（図示を省略）を形成する。
【００４４】
一方、接着層用のインクは、例えば、ポリエステル樹脂の４０％溶液（商品名：バイロン、東洋紡製）３０.０％、ポリエステル樹脂粉末（商品名：バイロン）３０.０％、可塑剤系難燃剤（リン酸エステル、大八化学製）および無機系難燃剤（ポリリン酸アンモニウム、大平化学産業製および水酸化アルミニウム、堺化学製）１５.０％、酸化防止剤（商品名：イルガノックス、ＢＡＳＦ製）および紫外線吸収剤（商品名：チヌビン、ＢＡＳＦ製）５.０％、溶剤２０.０％とを含む。接着層インクは、１５０メッシュ以下のスクリーン版に印字層３と等しい平面画像に塗布され、このスクリーン版によって接着層５を形成する。２回印刷された後の接着層５の厚みは、全体で厚さ４０μｍである。
【００４５】
多数の印字層３と接着層５を形成した積層体８のロールは、長さ５０ｃｍごとに切断し、さらに個別の注意書きに合わせて、図３に示すカッタ１０によって平面６×１５ｃｍに打ち抜き加工して枚葉の注意書きラベル１を得る。この打ち抜き加工と同時に、ノッチカッタ１２（図３）によって多数個のＩ字形ノッチ１４を５ｍｍ間隔でラベル周辺にわたって切り込み加工を行う（図４参照）。
【００４６】
注意書きラベル１の接着性評価法として、試験後の外観観察のほかに、セロファンテープを貼り付け、９０°の方向に強制的に剥がす方法によって浮きや剥がれがあるか否かを判定した。この結果、注意書きラベル１には、前記の接着性評価法において浮きや剥がれが起こらなかった。また、注意書きラベル１において、接着層５は、耐熱性、耐湿性、耐光性、耐湿冷熱サイクル性などの接着性評価について各種の性能の低下が殆どないので、該ラベルを自動車内装材用途として使用できる。注意書きラベル１では、フィルム層２が厚さ５０μｍで薄く、熱転写機の電力消費を減らすことができる。   
【００４７】
注意書きラベル１は、自動車１７のサンバイザ１８のポリエステル織布表皮２０の所定の個所に接触させ、ホットプレス機によって温度１３０℃、圧力１ｋｇ／ｃｍ２で４秒間加熱・加圧する。これによって、接着層５を溶融させ、該接着層をポリエステル織布表皮２０の繊維内へ入り込ませて注意書きラベル１を接着する。ラベル接着後の表皮生地２０は、引き伸ばされてサンバイザ芯材に被せる作業を行う際に、該ラベルの変形や割れが殆ど生じない。
【実施例２】
【００４８】
実施例２で用いる注意書きラベル１は、その平面形状および印字層の図柄を除いて、実施例１と同様じ層組成であるけれども、印字層３の下面には、シートベルト２２（図８）のベルト２４の地色を遮蔽する白ベタ塗膜層（図示しない）を介在させる。この白ベタ塗膜層は、通常、印字層３の全面に形成し、ベルト２４の地色が濃色や模様でも透過することを防ぐため、該ベルトが濃い地色である場合には必須である。印字層３は、基材フィルム６に白ベタ塗膜層を印刷した後に、ピクトグラムのようなカラー印字および黒印字を印刷して形成する。
【００４９】
多数の印字層３と接着層５を形成した積層体８のロールは、個別の注意書きに合わせて、図３のカッタ１０によって平面３×１０ｃｍに打ち抜き加工して枚葉の注意書きラベルを得る。この打ち抜き加工と同時に、ノッチカッタ１２によって多数個のＩ字形ノッチ１４を４ｍｍ間隔でラベル周辺にわたって切り込み加工を行う。
【００５０】
注意書きラベル１は、図７に示すように、自動車の各座席２６に取り付けるシートベルト２４のポリエステル織布地またはシート地の所定の個所に接触させ、ホットプレス機によって温度１７０〜１９０℃、圧力１ｋｇ／ｃｍ２で７〜１０秒間加熱・加圧する。これによって、接着層５を溶融させ、該接着層をポリエステル織布地に接着するけれども、接着力が弱い場合に再プレスする。シートベルト２４は、ほぼ同様の態様で航空機や客船などの乗り物の座席に適用することも可能である。
【実施例３】
【００５１】
図５に示す注意書きラベル２８では、基材フィルム６として、厚さ５０μｍである市販の両面易接着ポリエステルフィルムを用いる。基材フィルム６の印字層側には、コーティングによって帯電防止層（図示しない）を形成し、その面におけるインクの糸曳きを防止する。同時に、接着層側にも、コーティングによって帯電防止層（図示しない）を形成し、印刷機や乾燥機に接触する接着層側が帯電して該フィルムの流れや排出が不安定になることを防止する。
【００５２】
印字層３として、例えば、ポリエステル系樹脂の黒インクを用い、２７０メッシュのスクリーン版によって厚さ８±２μｍの所定のピクトグラム７および黒色文字８および黒色説明文（図示を省略）を印刷する。ついで、ポリエステル系樹脂の赤インクを用い、２２５メッシュのスクリーン版によって厚さ８±２μｍの所定の赤色説明文（図示を省略）を印刷する。この結果、黒、赤からなる２色の印字層３を形成する。
【００５３】
一方、接着層用のインクは、例えば、ポリオレフィン樹脂溶液（商品名：ハードレン、東洋紡製）２１.０％、ポリアミド樹脂粉末（商品名：ベスタメルト、ダイセル・エポニック製）４.５％、酸化防止剤（商品名：イルガノックス）および紫外線吸収剤（商品名：チヌビン）３.５％、溶剤７１.０％とを含む。接着用インクは、１５０メッシュ以下のスクリーン版に印字層３の全体の周縁より０.４ｍｍ拡大した画像で塗布され、このスクリーン版で接着層５を印刷する。２回印刷した後の接着層５の厚みは全体で厚さ３０μｍである。
【００５４】
多数の印字層３と接着層５を形成した積層体８のロールは、長さ５０ｃｍごとに切断し、さらに個別の注意書きに合わせて平面６×１５ｃｍに打ち抜き加工して枚葉の注意書きラベル２８を得る。この打ち抜き加工と同時に、別のノッチカッタによって多数個のＶ字形ノッチ１６を５ｍｍ間隔でラベル周辺にわたって切り込み加工を行う。
【００５５】
注意書きラベル２８は、ＰＣリッド、ＰＰリッド、ＡＢＳリッド、ＰＣ−ＡＥＳリッドのような硬質のプラスチック表皮上に貼り付ける。硬質表皮への熱接着加工は、上ゴテ、下ゴテともに１１０〜１３０℃に加熱し、２.５ｋｇ／ｃｍ２で４〜８秒間で接着可能であり、この熱接着加工条件は素材に応じて適宜変更する。
【００５６】
注意書きラベル２８は、例えば、自動車におけるサンバイザまたは車内やトランクルーム（図示しない）などに接着され、表面が薄いマット層であると注意書きや警告の文字やマークを非常に視認しやすい。注意書きラベル２８は、自動車の車内やトランクルームなどに設けられる注意表示や警告表示として、近年の安全性の観点から取付個所が多様化しても、この取付個所の多様化に適合した性能を具備し、その内容を搭乗者および使用者に的確に伝達できる。
【符号の説明】
【００５７】
１    注意書きラベル
２    フィルム層
３    印字層
５    接着層
６    基材フィルム
【図１】
2014238521.tif 000003
【図２】
2014238521.tif 000004
【図３】
2014238521.tif 000005
【図４】
2014238521.tif 000006
【図５】
2014238521.tif 000007
【図６】
2014238521.tif 000008
【図７】
2014238521.tif 000009
【図８】
2014238521.tif 000010